(57)【要約】【課題】各層間の密着性に優れ、膜の厚みを薄くしても強度、耐薬品性に優れていると共に、帯電防止性などの電気的特性や、低反射、高透明性などの光学的特性を付与することができる反射防止膜および反射防止膜付き透明基材を提供する。【解決手段】本実施形態の反射防止膜付き透明基材１０は、透明基材１の一主面１ａに、高屈折率層２、透明導電層３および低屈折率層４を順次積層してなる反射防止膜５とを備え、高屈折率層２は高屈折率無機微粒子とバインダーを主成分としてなり、バインダーはビニル基、エポキシ基、アクリロキシ基、メタクリロキシ基、イソシアネート基の群から選択される１種または２種以上の有機官能基を有し、透明導電層３は１種または２種以上の金属微粒子を含有してなることを特徴とする。【選択図】図１
2008185956.tif 000002
【特許請求の範囲】
【請求項１】
高屈折率層、透明導電層および低屈折率層を順次積層してなる反射防止膜であって、
前記高屈折率層は高屈折率無機微粒子とバインダーを主成分としてなり、前記バインダーはビニル基、エポキシ基、アクリロキシ基、メタクリロキシ基、イソシアネート基の群から選択される１種または２種以上の有機官能基を有し、前記透明導電層は１種または２種以上の金属微粒子を含有してなることを特徴とする反射防止膜。
【請求項２】
前記高屈折率無機微粒子は、酸化ジルコニウム微粒子または酸化チタン微粒子の少なくとも１種を含有することを特徴とする請求項１に記載の反射防止膜。
【請求項３】
前記高屈折率無機微粒子の平均粒子径は、５ｎｍ以上かつ２００ｎｍ以下であることを特徴とする請求項１または２に記載の反射防止膜。
【請求項４】
前記金属微粒子は金微粒子と銀微粒子を含有し、かつ、ビニル基、エポキシ基、アクリロキシ基、メタクリロキシ基、イソシアネート基の群から選択される１種または２種以上の有機官能基を有するバインダーを含有してなることを特徴とする請求項１ないし３のいずれか１項に記載の反射防止膜。
【請求項５】
前記低屈折率層は、フルオロアルキルシラン誘導体、中空シリカ粒子、多孔質シリカ粒子の群から選択される１種または２種以上を含有してなることを特徴とする請求項１ないし４のいずれか１項に記載の反射防止膜。
【請求項６】
前記高屈折率層は屈折率が１．５０以上かつ１．７０以下、厚みが５０ｎｍ以上かつ２５０ｎｍ以下、前記透明導電層は厚みが１０ｎｍ以上かつ１５０ｎｍ以下、前記低屈折率層は屈折率が１．３０以上かつ１．５０以下、厚みが５０ｎｍ以上かつ１５０ｎｍ以下であることを特徴とする請求項１ないし５のいずれか１項に記載の反射防止膜。
【請求項７】
透明基材の一主面に、請求項１ないし６のいずれか１項に記載の反射防止膜を備えたことを特徴とする反射防止膜付き透明基材。
【発明の詳細な説明】
【技術分野】
【０００１】
本発明は、反射防止膜および反射防止膜付き透明基材に関し、さらに詳しくは、プラズマディスプレイ（ＰＤＰ）、液晶ディスプレイ（ＬＣＤ）、エレクトロルミネッセンスディスプレイ（ＥＬＤ）、ブラウン管（ＣＲＴ）、プロジェクション（ＰＪＴＶ）などの各種画像表示装置の表示面における反射防止機能を向上させることが可能な反射防止膜および反射防止膜付き透明基材に関するものである。
【背景技術】
【０００２】
従来、プラズマディスプレイ（ＰＤＰ）、液晶ディスプレイ（ＬＣＤ）、エレクトロルミネッセンスディスプレイ（ＥＬＤ）、ブラウン管（ＣＲＴ）、プロジェクション（ＰＪＴＶ）などの各種画像表示装置では、その画像表示部の表示面にて外部からの光や影像が反射することにより、画像表示部に表示される画像や、画像表示部の内部を不明瞭にするなどの問題点が指摘されている。
【０００３】
このような反射を防止する方法としては、例えば、スパッタリング法や蒸着法により、画像表示部を構成するポリエチレンテレフタレート（ＰＥＴ）などのプラスチック基材やガラス基材の表面に直接、反射防止機能を有する光学薄膜を設ける方法が挙げられる。
【０００４】
しかしながら、近年、各種画像表示装置の大型化、フラット化、低価格化に伴って、画像表示部に設けられる光学薄膜に対しても大型化、製造コストの低減などが要望されている。
そこで、大型化への対応が容易である、製造が容易である、製造コストの低減が可能であるなどの理由から、画像表示装置の画像表示部の表示面に帯電防止・反射防止膜付き透明フィルムを貼着する技術が提案されている。
【０００５】
このような帯電防止・反射防止膜付き透明フィルムの一例としては、透明支持体上に、無機微粒子および多官能重合性化合物（バインダー）の架橋体で構成されるハードコート層と、少なくとも１種以上の金属からなる微粒子を有する透明導電層と、この透明導電層の外層に形成され、この透明導電層の屈折率と異なる屈折率を有する少なくとも１層の透明性反射防止層と、さらに最外層に形成された防汚層とを含む構成からなり、透明導電層が、紫外重合性の多官能重合性化合物と金属粒子との混合硬化物により形成されたものが挙げられる（例えば、特許文献１参照）。
また、帯電防止・反射防止膜付き透明フィルムの他の例としては、透明プラスチック基板、および、この透明プラスチック基板上に順次形成された透明導電層と透明コート層とで構成された透明２層膜を備え、透明導電層が、平均粒径１〜１００ｎｍの導電性微粒子とバインダーマトリックスを主成分とし、かつバインダーマトリックスと透明コート層が、水素基、炭素数が５以下のアルキル基、グリシドキシ基、メタクリロキシ基、エポキシシクロヘキシル基から選択された少なくとも１種類以上の官能基が含まれた酸化ケイ素を主成分とするものが挙げられる（例えば、特許文献２参照）。
【特許文献１】特開２００１−３３０７０２号公報
【特許文献２】特開２００２−１２７３２０号公報
【発明の開示】
【発明が解決しようとする課題】
【０００６】
しかしながら、上記の帯電防止・反射防止膜付き透明フィルムの一例では、バインダーとして紫外線硬化型樹脂を用いているため、このバインダーを主成分とした膜を厚み１μｍ以下に形成することが難しかった。膜の反射率は、主にその屈折率と厚みによって決まるため、膜の厚みを十分に薄くできないと、反射率を十分に下げることができないという問題があった。
また、紫外線硬化型樹脂からなる膜を複数積層すると、膜の間の密着性が低下し、耐摩耗性や耐薬品性が低下するという問題があった。そのため、膜の間の密着性を向上するために、ハードコート層を塗工した後、そのハードコート層にコロナ放電処理などの表面処理を施していた。このコロナ放電処理などの表面処理は、時間の経過とともに効果が薄れるため生産性が悪い上に、製造工程が増えるため製造コストが高くなる要因でもあった。
また、上記の帯電防止・反射防止膜付き透明フィルムの他の例では、透明導電層にバインダーが含まれていないため、この透明導電層と、透明プラスチック基板および透明コート層との密着性を上げるためには、加熱時間を長くする必要があり、生産性が悪く、膜割れが発生し易いなどの問題があった。
【０００７】
本発明は、上記事情に鑑みてなされたものであって、厚みを薄くしても各層間の密着性、強度、耐薬品性に優れ、帯電防止性などの電気的特性や低反射、高透明性などの光学的特性を付与することができる反射防止膜および反射防止膜付き透明基材を提供することを目的とする。
【課題を解決するための手段】
【０００８】
本発明者等は、上記課題を解決するために鋭意研究を行った結果、高屈折率層、透明導電層および低屈折率層を順次積層してなる反射防止膜において、高屈折率層、透明導電層を構成するバインダーとして、ビニル基、エポキシ基、アクリロキシ基、メタクリロキシ基、イソシアネート基の群から選択される１種または２種以上の有機官能基を有するものを用いることにより、高屈折率層と透明導電層との間および透明導電層と低屈折率層との間にシラノール基の脱水縮合反応による化学結合を生じさせて、高屈折率層と透明導電層との間および透明導電層と低屈折率層との間に十分な密着性を有することができることを見出し、本発明を完成するに至った。
【０００９】
すなわち、本発明の反射防止膜は、高屈折率層、透明導電層および低屈折率層を順次積層してなる反射防止膜であって、前記高屈折率層は高屈折率無機微粒子とバインダーを主成分としてなり、前記バインダーはビニル基、エポキシ基、アクリロキシ基、メタクリロキシ基、イソシアネート基の群から選択される１種または２種以上の有機官能基を有し、前記透明導電層は１種または２種以上の金属微粒子を含有してなることを特徴とする。
【００１０】
前記高屈折率無機微粒子は、酸化ジルコニウム微粒子または酸化チタン微粒子の少なくとも１種を含有することが好ましい。
前記高屈折率無機微粒子の平均粒子径は、５ｎｍ以上かつ２００ｎｍ以下であることが好ましい。
前記金属微粒子は金微粒子と銀微粒子を含有し、かつ、ビニル基、エポキシ基、アクリロキシ基、メタクリロキシ基、イソシアネート基の群から選択される１種または２種以上の有機官能基を有するバインダーを含有してなることが好ましい。
【００１１】
前記低屈折率層は、フルオロアルキルシラン誘導体、中空シリカ粒子、多孔質シリカ粒子の群から選択される１種または２種以上を含有してなることが好ましい。
前記高屈折率層は屈折率が１．５０以上かつ１．７０以下、厚みが５０ｎｍ以上かつ２５０ｎｍ以下、前記透明導電層は厚みが１０ｎｍ以上かつ１５０ｎｍ以下、前記低屈折率層は屈折率が１．３０以上かつ１．５０以下、厚みが５０ｎｍ以上かつ１５０ｎｍ以下であることが好ましい。
【００１２】
本発明の反射防止膜付き透明基材は、透明基材の一主面に、本発明の反射防止膜を備えたことを特徴とする。
【発明の効果】
【００１３】
本発明の反射防止膜によれば、高屈折率層、透明導電層および低屈折率層を順次積層してなる反射防止膜であって、前記高屈折率層は高屈折率無機微粒子と樹脂を主成分としてなり、前記バインダーはビニル基、エポキシ基、アクリロキシ基、メタクリロキシ基、イソシアネート基の群から選択される１種または２種以上の有機官能基を有し、前記透明導電層は１種または２種以上の金属微粒子を含有してなるので、本発明の反射防止膜を備えた反射防止膜付き透明基材は、反射防止膜の厚みを従来よりも薄くし、密着性、強度、柔軟性、屈曲性などに優れ、反射光ムラを抑制することができるとともに、画像表示装置の画像表示部の表示面に帯電防止性、導電性などの電気的特性や、光学的特性を付与することができる。
【発明を実施するための最良の形態】
【００１４】
本発明の反射防止膜および反射防止膜付き透明基材の最良の形態について説明する。
なお、この形態は、発明の趣旨をより良く理解させるために具体的に説明するものであり、特に指定のない限り、本発明を限定するものではない。
【００１５】
図１は、本実施形態の反射防止膜付き透明基材を示す概略断面図である。
本実施形態の反射防止膜付き透明基材１０は、透明基材１と、この透明基材１の一主面１ａに、高屈折率層２、透明導電層３および低屈折率層４を順次積層してなる反射防止膜５とから概略構成され、高屈折率層２は高屈折率無機微粒子と樹脂を主成分としてなり、樹脂はビニル基、エポキシ基、アクリロキシ基、メタクリロキシ基、イソシアネート基の群から選択される１種または２種以上の有機官能基を有し、透明導電層３は１種または２種以上の金属微粒子を含有してなるものである。
【００１６】
透明基材１としては、十分な強度があり、透明であれば、特に限定されるものではないが、成膜し易さや取り扱いが容易などの点でプラスチック基材が好ましく、このプラスチック基材としては、例えば、ポリエチレンテレフタレート（ＰＥＴ）フィルム、トリアセチルセルロースフィルム、ポリカーボネートフィルム、ポリエーテルサルホンフィルム、ポリアリレートフィルム、ノルボルネン系フィルム、非晶質ポリオレフィンフィルムなどの透明プラスチックフィルムあるいはこれらのシートなどが挙げられる。
【００１７】
また、透明基材１の厚みは特に限定されないが、通常４０μｍ〜２００μｍ程度の厚みから適宜選択される。 
厚みが上記の範囲内の透明基材１を用いれば、反射防止膜付き透明基材１０には、皺が発生し難い。また、反射防止膜付き透明基材１０は画像表示装置の画像表示部に貼着される際に必要以上に伸びなくなるため、反射防止膜付き透明基材１０は破断することもない。
【００１８】
このような透明基材１の中でも、一軸方向の平均屈折率が１．５０以上のプラスチック基材が好ましく、平均屈折率が１．４８以上かつ１．７０以下のプラスチック基材がより好ましい。特に、このようなプラスチック基材の中でも、ポリエチレンテレフタレートフィルムが好ましい。
透明基材１の中でも、一軸方向の平均屈折率が１．５０以上のプラスチック基材が好ましい理由は、屈折率が１．５０未満では充分な反射防止効果が得ら難いからである。
【００１９】
高屈折率層２は、バインダーからなるハードコート層である。このハードコート層をなすバインダーとしては、透明なものであれば、特に限定されるものではないが、例えば、フェノール樹脂、尿素樹脂、メラミン樹脂、ポリウレタン樹脂、エポキシ樹脂、ポリシロキサン樹脂などの熱硬化型樹脂、アクリルウレタン系樹脂、ポリエステルアクリレート系樹脂、エポキシアクリレート系樹脂などの紫外線硬化型樹脂などが挙げられる。これらの樹脂の中でも、第一層２を高屈折率化するためなどの理由から、屈折率が１．５５以上の高分子化合物を含有するものが好ましい。
【００２０】
また、この高分子化合物は、透明基材１と高屈折率層２との間にシラノール基の脱水縮合反応による化学結合を生じさせて、高温高湿下に曝しても、透明基材１と高屈折率層２との間に十分な密着性を有することができるなどの理由から、アルコキシシランの加水分解物および有機変性アルコキシシランの加水分解物の双方を含有するものが好ましい。
アルコキシシランの加水分解物または有機変性アルコキシシランの加水分解物としては、ビニル基、エポキシ基、アクリロキシ基、メタクリロキシ基、イソシアネート基の群から選択される１種または２種以上の有機官能基を有するものが挙げられる。
【００２１】
アルコキシシランとしては、例えば、テトラメトキシシラン、メチルトリメトキシシラン、ジメチルジメトキシシラン、テトラエトキシシラン、ジメチルジエトキシシラン、フェニルトリメトキシシラン、ジフェニルジメトキシシラン、フェニルトリエトキシシラン、ジフェニルジエトキシシラン、ヘキシルトリメトキシシランなどが挙げられる。また、アルコキシシランの加水分解物の替わりに、コロイダルシリカを使用することもできる。
有機変性アルコキシシランとしては、例えば、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルトリエトキシシラン、３−グリシドキシプロピルメチルジエトキシシラン、３−メタクリロキシプロピルトリメトキシシラン、３−メタクリロキシプロピルトリエトキシシラン、３−メタクリロキシプロピルメチルジメトキシシラン、４−メタクリロキシプロピルメチルジエトキシシラン、３−アクリロキシプロピルトリメトキシシラン、３−イソシアネートプロピルトリエトキシシランなどが挙げられる。
これらのアルコキシシランまたは有機変性アルコキシシランは、それぞれの加水分解物を使用してもよいし、複数のシラン化合物の共加水分解物を使用してもよい。
【００２２】
高屈折率層２をなす高分子化合物中における有機変性アルコキシシランの加水分解物の含有率は、硬化成分１００重量部に対して、１５重量部以上かつ８５重量部以下であることが好ましく、２５重量部以上かつ７５重量部以下であることがより好ましい。
高屈折率層２をなす高分子化合物中における有機変性アルコキシシランの加水分解物の含有率は、硬化成分１００重量部に対して、１５重量部以上かつ８５重量部以下とした理由は、有機変性アルコキシシランの加水分解物の含有率が１５重量部未満では、高温高湿下に曝した場合、透明基材１と高屈折率層２との間に十分な密着性が得られない、一方、有機変性アルコキシシランの加水分解物の含有率が８５重量部を超えると、被膜強度自体が弱くなるからである。
【００２３】
また、高屈折率層２は高屈折率化するために、高屈折率無機微粒子を含有することが好ましい。この高屈折率無機微粒子としては、例えば、着色微粒子、導電性微粒子などが挙げられる。
【００２４】
この高屈折率無機微粒子としては、例えば、酸化ジルコニウム微粒子、酸化チタン微粒子、酸化アルミニウム微粒子、酸化アンチモン微粒子、五酸化アンチモン微粒子、酸化インジウム微粒子などが挙げられる。
本実施形態では、高屈折率無機微粒子として、酸化ジルコニウム微粒子または酸化チタン微粒子の少なくとも１種を含有することが好ましい。高屈折率層２に所定量の酸化ジルコニウム微粒子または酸化チタン微粒子の少なくとも１種を含有させれば、高屈折率層２の屈折率を所定の屈折率の範囲内に設定することができる。
【００２５】
また、酸化ジルコニウム微粒子または酸化チタン微粒子の平均粒子径は、５ｎｍ以上かつ２００ｎｍ以下であることが好ましく、５ｎｍ以上かつ１００ｎｍ以下であることがより好ましい。
酸化ジルコニウム微粒子または酸化チタン微粒子の平均粒子径を５ｎｍ以上かつ２００ｎｍ以下とした理由は、酸化ジルコニウム微粒子または酸化チタン微粒子の平均粒子径が５ｎｍ未満では、凝集が起こり、分散性が劣化する可能性が大きくなり、一方、酸化ジルコニウム微粒子または酸化チタン微粒子の平均粒子径が２００ｎｍを超えると、光散乱により第一層２が白化し、透明性が失われるからである。
【００２６】
また、この酸化ジルコニウム微粒子または酸化チタン微粒子の高屈折率層２をなすバインダーに対する含有量は、目的とする屈折率に応じて適宜調整されるが、高屈折率層２をなすバインダー１００重量部に対して、酸化ジルコニウム微粒子または酸化チタン微粒子が５０重量部以上かつ３００重量部以下の割合で含まれることが好ましい。高屈折率層２をなすバインダー１００重量部に対する酸化ジルコニウム微粒子または酸化チタン微粒子の含有量を５０重量部以上かつ３００重量部以下とした理由は、酸化ジルコニウム微粒子または酸化チタン微粒子の含有量が５０重量部未満では、屈折率が不十分であり、反射防止膜付き透明基材１０は反射防止膜として十分に機能しないからである。一方、酸化ジルコニウム微粒子または酸化チタン微粒子の含有量が３００重量部を超えると、光散乱により高屈折率層２が白化し、透明性が失われるとともに、高屈折率層２の透明基材１への密着性が劣化するからである。
【００２７】
高屈折率層２は、屈折率が１．５０以上かつ１．７０以下、厚みが５０ｎｍ以上かつ２５０ｎｍ以下が好ましく、屈折率が１．５８以上かつ１．６８以下、厚みが５０ｎｍ以上かつ１８０ｎｍ以下であることがより好ましい。
高屈折率層２は屈折率が１．５０以上かつ１．７０以下、厚みが５０ｎｍ以上かつ２５０ｎｍ以下とした理由は、屈折率が１．５０未満もしくは１．７０を超えると反射防止効果が得られず、また、厚みが５０ｎｍ未満ではスチールウール硬度、鉛筆硬度が低くなる上、均一な膜を成膜することが難しく、反射光ムラが多くなる。一方、厚みが２５０ｎｍを超えると、膜のヘイズ値が上がり、透明性が損なわれる。
【００２８】
透明導電層３は、バインダーからなるハードコート層である。このハードコート層をなすバインダーとしては、透明なものであれば、特に限定されるものではないが、例えば、フェノール樹脂、尿素樹脂、メラミン樹脂、ポリウレタン樹脂、エポキシ樹脂、ポリシロキサン樹脂などの熱硬化型樹脂、アクリルウレタン系樹脂、ポリエステルアクリレート系樹脂、エポキシアクリレート系樹脂などの紫外線硬化型樹脂などが挙げられる。これらのバインダーの中でも、透明導電層３を高屈折率化するためなどの理由から、屈折率が１．５５以上の高分子化合物を含有するものが好ましい。
【００２９】
また、この高分子化合物は、高屈折率層２と透明導電層３との間にシラノール基の脱水縮合反応による化学結合を生じさせて、高温高湿下に曝しても、高屈折率層２と透明導電層３との間に十分な密着性を有することができるなどの理由から、アルコキシシランの加水分解物および有機変性アルコキシシランの加水分解物の双方を含有するものが好ましい。
アルコキシシランの加水分解物または有機変性アルコキシシランの加水分解物としては、ビニル基、エポキシ基、アクリロキシ基、メタクリロキシ基、イソシアネート基の群から選択される１種または２種以上の有機官能基を有するものが挙げられる。
【００３０】
アルコキシシランとしては、例えば、テトラメトキシシラン、メチルトリメトキシシラン、ジメチルジメトキシシラン、テトラエトキシシラン、ジメチルジエトキシシラン、フェニルトリメトキシシラン、ジフェニルジメトキシシラン、フェニルトリエトキシシラン、ジフェニルジエトキシシラン、ヘキシルトリメトキシシランなどが挙げられる。また、アルコキシシランの加水分解物の替わりに、コロイダルシリカを使用することもできる。
有機変性アルコキシシランとしては、例えば、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルトリエトキシシラン、３−グリシドキシプロピルメチルジエトキシシラン、３−メタクリロキシプロピルトリメトキシシラン、３−メタクリロキシプロピルトリエトキシシラン、３−メタクリロキシプロピルメチルジメトキシシラン、４−メタクリロキシプロピルメチルジエトキシシラン、３−アクリロキシプロピルトリメトキシシラン、３−イソシアネートプロピルトリエトキシシランなどが挙げられる。
これらのアルコキシシランまたは有機変性アルコキシシランは、それぞれの加水分解物を使用してもよいし、複数のシラン化合物の共加水分解物を使用してもよい。
【００３１】
透明導電層３をなす高分子化合物中における有機変性アルコキシシランの加水分解物の含有率は、硬化成分１００重量部に対して、１５重量部以上かつ８５重量部以下であることが好ましく、２５重量部以上かつ７５重量部以下であることがより好ましい。
透明導電層３をなす高分子化合物中における有機変性アルコキシシランの加水分解物の含有率は、硬化成分１００重量部に対して、１５重量部以上かつ８５重量部以下とした理由は、有機変性アルコキシシランの加水分解物の含有率が１５重量部未満では、高温高湿下に曝した場合、高屈折率層２と透明導電層３との間に十分な密着性が得られない、一方、有機変性アルコキシシランの加水分解物の含有率が８５重量部を超えると、被膜強度自体が弱くなるからである。
【００３２】
また、透明導電層３は、１種または２種以上の金属微粒子を含有している。この金属微粒子としては、金微粒子と銀微粒子との混合物が好ましい。
この金微粒子および銀微粒子各々の一次粒子径は３ｎｍ以上かつ３０ｎｍ以下であることが好ましい。金微粒子および銀微粒子各々の一次粒子径を上記の範囲とした理由は、一次粒子径が３ｎｍ未満では、粒子内部の分子同士の結合が不安定になるために、マイグレーション、粒子融解などが発生し易くなり、膜の安定性が損なわれるからであり、一方、一次粒子径が３０ｎｍを超えると、光の散乱が生じるために、この透明導電層３自体の透明性が損なわれるからである。
例えば、これらの微粒子が透明導電層３内にて二次凝集して凝集塊の大きさが１００ｎｍを超えてしまった場合には、透明導電層３がレイリー散乱により光を著しく散乱させることにより、その結果、反射防止膜付き透明基材１０自体の透明性を低下させることになる。
【００３３】
また、金微粒子と銀微粒子の重量比は、９９：１〜８５：１５が好ましく、９９：１〜９３：７がより好ましい。
その理由は、これらの金微粒子と銀微粒子の重量比が上記範囲を外れると、透明導電層３の反射防止特性が低下し、その結果、反射防止膜付き透明基材１０自体の反射防止特性が低下し、反射防止膜としての機能を示さなくなるからである。
【００３４】
例えば、金微粒子の重量比が９９を超える（銀微粒子の重量比が１未満）と、金微粒子が透明導電層３中で極めて安定的であるために、微粒子同士の接触が少なくなり、凝集体または粒子間ネットワークの形成に由来する反射率の低減効果が低下するからである。また、金微粒子の重量比が９９を超える（銀微粒子の重量比が１未満）と、透明導電層３の導電性が阻害される。
また、金微粒子の重量比が８５未満である（銀微粒子の重量比が１５を超える）と、形成される凝集体または粒子間ネットワークの構造が反射率の低減に有効に寄与しないからであり、さらに、この金微粒子と銀微粒子のヘテロ凝集速度が速く、透明導電層３中に塊状の凝集体を発生させてしまうからである。この塊状の凝集体は、肉眼で検知可能な凝集異物の発生を招き、膜欠陥を引き起こす要因となる。
【００３５】
また、この金微粒子および銀微粒子の透明導電層３をなすバインダーに対する含有量は、目的とする反射率に応じて適宜調整されるが、透明導電層３をなす樹脂１００重量部に対して、金微粒子および銀微粒子が１００重量部以上かつ３００重量部以下の割合で含まれることが好ましい。透明導電層３をなす樹脂１００重量部に対する金微粒子および銀微粒子の含有量を１００重量部以上かつ３００重量部以下とした理由は、金微粒子および銀微粒子の含有量が１００重量部未満では、透明導電膜３に含まれる導電性金属微粒子にアルコキシシランの加水分解物および／または有機変性アルコキシシランの加水分解物が配向・吸着して導電性金属微粒子の導電性を阻害するからである。一方、金微粒子および銀微粒子の含有量が３００重量部を超えると、光散乱により透明導電層３が白化し、透明性が失われるとともに、透明導電層３の高屈折率層２および低屈折率層４への密着性が劣化するからである。
【００３６】
透明導電層３は、厚みが１０ｎｍ以上かつ１５０ｎｍ以下であることが好ましく、厚みが２０ｎｍ以上かつ１００ｎｍ以下であることがより好ましい。
透明導電層３は、厚みが１０ｎｍ以上かつ１５０ｎｍ以下とした理由は、厚みが１０ｎｍより薄くなると、反射率が十分に低減しないからであり、強度も発現し難いからである。一方、厚みが１５０ｎｍより厚くなると、透明導電層３と透明基材１との界面から反射される光の強度および位相にずれが生じ、十分な反射低減効果が得られないばかりか、着色粒子の厚みが増すことにより、許容範囲以上の透過率の低下を招く虞があるからである。
【００３７】
低屈折率層４は、透明なバインダーから構成されれば、特に限定されるものではないが、例えば、このバインダーとしては、アクリル樹脂、エポキシ樹脂、ウレタン樹脂、シリコンレジン、オルガノシロキサン、ポリシロキサンなどが挙げられる。
【００３８】
また、低屈折率層４は、フルオロアルキルシラン誘導体、中空シリカ粒子、多孔質シリカ粒子の群から選択される１種または２種以上を含有することが好ましい。
低屈折率層４は、フルオロアルキルシラン誘導体、中空シリカ粒子、多孔質シリカ粒子の群から選択される１種または２種以上を含有していれば、低屈折率層４をより低屈折率化することができる。
【００３９】
また、この中空シリカ粒子、多孔質シリカ粒子の平均粒子径は５ｎｍ以上かつ１００ｎｍ以下であることが好ましい。
中空シリカ粒子、多孔質シリカ粒子の平均粒子径を５ｎｍ以上かつ１００ｎｍ以下とした理由は、中空シリカ粒子、多孔質シリカ粒子の平均粒子径が５ｎｍ未満では、凝集が起こり、分散性が劣化する可能性が大きくなり、一方、中空シリカ粒子、多孔質シリカ粒子の平均粒子径が１００ｎｍを超えると、光散乱により低屈折率層４が白化し、透明性が失われるからである。
【００４０】
また、このフルオロアルキルシラン誘導体、中空シリカ粒子または多孔質シリカ粒子の低屈折率層４をなすバインダーに対する含有量は、目的とする屈折率に応じて適宜調整されるが、低屈折率層４をなすバインダー１００重量部に対して、フルオロアルキルシラン誘導体、中空シリカ粒子または多孔質シリカ粒子が５０重量部以上かつ４００重量部以下の割合で含まれることが好ましい。低屈折率層４をなすバインダー１００重量部に対するフルオロアルキルシラン誘導体、中空シリカ粒子または多孔質シリカ粒子の含有量を５０重量部以上かつ４００重量部以下とした理由は、フルオロアルキルシラン誘導体、中空シリカ粒子または多孔質シリカ粒子の含有量が５０重量部未満では、低屈折率層４を十分に低屈折率化することができないからである。一方、フルオロアルキルシラン誘導体、中空シリカ粒子または多孔質シリカ粒子の含有量が４００重量部を超えると、光散乱により低屈折率層４が白化し、透明性が失われるとともに、低屈折率層４の透明導電層３への密着性および鉛筆硬度、スチールウール硬度が劣化するからである。
【００４１】
低屈折率層４は屈折率が１．３０以上かつ１．５０以下、厚みが５０ｎｍ以上かつ１５０ｎｍ以下であることが好ましく、屈折率が１．３０以上かつ１．４０以下、厚みが５０ｎｍ以上かつ１２０ｎｍ以下であることがより好ましい。
低屈折率層４は屈折率が１．３０以上かつ１．５０以下、厚みが５０ｎｍ以上かつ１５０ｎｍ以下とした理由は、屈折率が１．３０未満では十分な強度を満たす材料が存在しない。一方、屈折率が１．５０を超えると、十分な反射防止効果が得られないからである。また、厚みが５０ｎｍ未満もしくは１５０ｎｍを超えると、可視光領域における反射防止効果が得られない。
【００４２】
本実施形態の反射防止膜付き透明基材１０は、画像表示装置の画像表示部の表示面に貼着して、この表示面に反射防止機能を付与するためには、透過率、透明性が高いことが好ましく、例えば、全光線透過率が８０％以上、ヘイズ（曇価）が１．０％以下であることが好ましい。
【００４３】
本実施形態の反射防止膜付き透明基材１０は、画像表示装置の画像表示部の表示面に貼着して、この表示面の反射光ムラを抑制するためには、反射率が低いことが好ましく、例えば、最低反射率が１．０％以下、視感度反射率が１．０％以下であることが好ましい。この表示面に防汚性を付与するためには低屈折率層４の表面の水に対する接触角が１００度以上であることが好ましい。
【００４４】
本実施形態の反射防止膜付き透明基材１０は、画像表示装置の画像表示部の表示面に貼着して、この表示面に帯電防止性を付与するためには、表面抵抗値が低いことが好ましく、表面抵抗値が１×１０１１Ω／□未満であることが好ましい。
【００４５】
本実施形態の反射防止膜付き透明基材１０は、画像表示装置の画像表示部の表示面に貼着して、この表示面を保護するためには、耐擦傷性に優れることが好ましく、例えば、低屈折率層４の表面における鉛筆硬度が２Ｈ以上、スチールウール強度試験にて透明基材の表面に生じる傷が１０本以下であることが好ましい。
【００４６】
本実施形態の反射防止膜付き透明基材１０は、画像表示装置の画像表示部の表示面に貼着して、反射防止機能、帯電防止機能などを発揮するためには、密着性が高いことが好ましく、例えば、碁盤目剥離法に準拠した密着性試験にて全ての碁盤目で完全に剥がれないことであることが好ましい。
【００４７】
本実施形態の反射防止膜付き透明基材１０によれば、透明基材１の一主面１ａに、高屈折率層２、透明導電層３および低屈折率層４を順次積層してなる反射防止膜５とを備え、高屈折率層２は高屈折率無機微粒子とバインダーを主成分としてなり、バインダーはビニル基、エポキシ基、アクリロキシ基、メタクリロキシ基、イソシアネート基の群から選択される１種または２種以上の有機官能基を有し、透明導電層３は１種または２種以上の金属微粒子を含有してなるものとしたので、膜の厚みを従来よりも薄くし、密着性、強度、柔軟性、屈曲性などに優れ、反射光ムラを抑制することができるとともに、画像表示装置の画像表示部の表示面に帯電防止性、導電性などの電気的特性や、光学的特性を付与することができる。
【００４８】
次に、本実施形態の反射防止膜付き透明基材の製造方法を説明する。
高屈折率層２、透明導電層３、低屈折率層４のそれぞれをなす樹脂もしくはバインダーを溶媒に溶かして塗料化し、所定の粘度の高屈折率層用塗料、透明導電層用塗料、低屈折率層用塗料を調製する。高屈折率層２を形成するための高屈折率層用塗料には、所定量の高屈折率無機微粒子を適宜添加する。また、透明導電層３を形成するための透明導電層用塗料には、所定量の金微粒子と銀微粒子を適宜添加する。また、低屈折率層４を形成するための低屈折率層用塗料には、所定量のフルオロアルキルシラン誘導体、中空シリカ粒子、多孔質シリカ粒子の少なくともいずれか１種を適宜添加する。
【００４９】
高屈折率層用塗料、透明導電層用塗料、低屈折率層用塗料に用いられる溶媒としては、特に限定されるものではないが、例えば、水、メタノール、エタノール、２−プロパノール、１−ブタノール、２−ブタノールなどのアルコール類、エチレングリコール、プロピレングリコール、ジエチレングリコール、ジプロピレングリコール、ヘキシレングリコール、１，２−ブタンジオール、１，３−ブタンジオールなどのグリコール類、アセトン、メチルエチルケトン、メチルイソブチルケトンなどのケトン類、β−オキシエチルメチルエーテル（メチルセロソルブ）、β−オキシエチルエーテル（エチルセロソルブ）、ブチル−β−オキシエチルエーテル（ブチルセロソルブ）、プロピレングリコールモノメチルエーテルなどのエチレングリコールのモノエーテル類（セロソルブ類）、ベンゼン、トルエン、キシレンなどの芳香族炭化水素、酢酸エチル、酢酸ブチル、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノメチルエーテルアセテート、ジエチレングリコールモノブチルエーテルアセテートなどのエステル類、などが好適に用いられる。
【００５０】
本実施形態の反射防止膜付き透明基材を製造するには、まず、バーコート法、スピンコート法、スプレーコート法、インクジェット法、ディップ法、グラビアコート法、ロールコート法、スクリーン印刷法、ナイフコータ法、リバースロールコータ法、キスコータ法などの塗布方法により、透明基材１の一主面１ａに高屈折率層用塗料を塗布し、その後、例えば、紫外線照射、ドライヤーやエアブローによる乾燥などにより高屈折率層２を形成する。
【００５１】
次いで、上記と同様の方法により、高屈折率層２の上に透明導電層用塗料を塗布し、その後、上記と同様の方法により透明導電層３を形成する。
次いで、上記と同様の方法により、透明導電層３の上に低屈折率層用塗料を塗布し、その後、上記と同様の方法により低屈折率層４を形成し、反射防止膜付き透明基材１０を得る。
【実施例】
【００５２】
以下、実施例により本発明をさらに具体的に説明するが、本発明は以下の実施例に限定されるものではない。
【００５３】
実施例および比較例に共通の分散液として、下記の分散液を調整した。
（金微粒子分散液）
０．１８ミリモル／リットルの塩化金酸と０．５４ミリモル／リットルのクエン酸ナトリウム二水和物を含有する水溶液１０リットルに、１．２ミリモル／リットルの水素化ホウ素ナトリウム水溶液１．４リットルを加え、コロイド状分散液を得た。次いで、このコロイド状分散液を限外ろ過法により濃縮、精製し、分散濃度が１５重量％の金微粒子分散液を得た。
この金微粒子分散液の金微粒子の粒子径を透過型電子顕微鏡（ＴＥＭ）により測定した結果、平均一次粒子径は約５ｎｍであった。
【００５４】
（銀微粒子分散液）
９．３ミリモル／リットルの硝酸銀と３．０ミリモル／リットルのクエン酸ナトリウム二水和を溶解した水溶液１０リットルに、０．９モル／リットルの硫酸第一鉄水溶液１．２リットルを加えて反応させ、赤褐色の銀ゾルを得た。この銀ゾルを遠心分離により洗浄して不純物イオンを除去したのち、純水を加えて分散濃度が１５重量％の銀微粒子分散液を得た。
この銀微粒子分散液の銀微粒子の粒子径を透過型電子顕微鏡（ＴＥＭ）により測定した結果、平均一次粒子径は約１０ｎｍであった。
【００５５】
（アルコキシシランの加水分解物）
テトラメトキシシラン（ＴＳＬ８１１４、ＧＥ東芝シリコーン社製）１９．０ｇとメタノール２４．９ｇを配合し、攪拌混合しながら、希硝酸（１モル／リットルの硝酸０．１０ｇを純水６．０ｇで希釈したもの）を滴下し、６０℃にて３時間攪拌しアルコキシシランの加水分解物を調製した。
【００５６】
（有機変性アルコキシシランの加水分解物α）
エポキシ基含有シランカップリング剤（ＫＢＭ−４０３、信越化学社製）１０．６ｇとメタノール３３．３ｇを配合し、攪拌混合しながら、希硝酸（１モル／リットルの硝酸０．１０ｇを純水６．０ｇで希釈したもの）を滴下し、６０℃にて３時間攪拌し有機変性アルコキシシランの加水分解物を調製した。
【００５７】
（有機変性アルコキシシランの加水分解物β）
アクリロキシ基含有シランカップリング剤（ＫＢＭ−５１０３、信越化学社製）１０．７ｇとメタノール３３．２ｇを配合し、攪拌混合しながら、希硝酸（１モル／リットルの硝酸０．１０ｇを純水６．０ｇで希釈したもの）を滴下し、６０℃にて３時間攪拌し有機変性アルコキシシランの加水分解物βを調製した。
【００５８】
（有機変性アルコキシシランの加水分解物γ）
メタクリロキシ基含有シランカップリング剤（ＫＢＭ−５０３、信越化学社製）１０．５ｇとメタノール３３．４ｇを配合し、攪拌混合しながら、希硝酸（１モル／リットルの硝酸０．１０ｇを純水６．０ｇで希釈したもの）を滴下し、６０℃にて３時間攪拌し有機変性アルコキシシランの加水分解物γを調製した。
【００５９】
「実施例１」
Ａ．高屈折率層用塗料の調製
２０％ジルコニア分散液（住友大阪セメント製）２４．０ｇ、イソプロピルアルコール５３．０ｇ、ジアセトンアルコール１０．０ｇ、アルコキシシランの加水分解物９．０ｇ、有機変性アルコキシシランの加水分解物α６．０ｇを配合し、攪拌混合して塗料Ａ１を調製した。
得られた塗料Ａ１の固形分中のアルコキシシランの加水分解物と有機変性アルコキシシランの加水分解物の重量比は６：４であった。
【００６０】
Ｂ．透明導電層用塗料の調製
固形分０．６％、金対銀の重量比が９３：７になるように、金微粒子分散液３．７２ｇ、銀微粒子分散液０．２８ｇ、アルコキシシランの加水分解物１．５０ｇ、有機変性アルコキシシランの加水分解物α１．００ｇ、ｂｙｋ３４８（ビックケミー社製）０．０５ｇ、変性エタノール９５．９５ｇを混合し、次いで、ホモジナイザーにて混練、分散することにより、金属ゾル塗布液Ｂを調製した。
【００６１】
Ｃ．低屈折率層用塗料の調製
テトラメトキシシラン（ＴＳＬ８１１４、ＧＥ東芝シリコーン社製）１０．６ｇ、フルオロアルキルシラン（ＴＳＬ８２３３、ＧＥ東芝シリコーン社製）４．４ｇ、プロピレングリコールモノメチルエーテル１０．０ｇ、イソプロピルアルコール６５．０ｇを配合し、攪拌混合しながら、希硝酸（１規定硝酸０．４ｇを純水９．６ｇで希釈したもの）を滴下し、そのまま２４時間攪拌して、塗料Ｃを調製した。
【００６２】
Ｄ．反射防止膜の形成
厚み１００μｍのポリエチレンテレフタレート（ＰＥＴ）フィルム上に厚み１００ｎｍ、屈折率１．５８の易接着層が設けられた高屈折率易接着層付きＰＥＴフィルム（三菱化学ポリエステルフィルム社製）の一主面（易接着層上）に、バーコート法により塗料Ａ１を塗工し、オーブン（乾燥機）により１３０℃にて１分乾燥させ、厚み１００ｎｍの透明な高屈折率層を形成した。
次いで、この高屈折率層上に、バーコート法により塗料Ｂを塗工し、オーブン（乾燥機）により１３０℃にて１分乾燥させ、厚み８０ｎｍの透明導電層を形成した。
次いで、この透明導電層上に、バーコート法により塗料Ｃを塗工し、オーブン（乾燥機）により１３０℃にて２分間乾燥して硬化させ、厚み１００ｎｍの透明な低屈折率層を形成し、反射防止膜付き透明基材を得た。
【００６３】
「実施例２」
酸化チタン分散液（住友大阪セメント製）２４．０ｇ、イソプロピルアルコール５３．０ｇ、ジアセトンアルコール１０．０ｇ、アルコキシシランの加水分解物９．０ｇ、有機変性アルコキシシランの加水分解物α６．０ｇを配合し、攪拌混合して塗料Ａ２を調製した。
得られた塗料Ａ２の固形分中のアルコキシシランの加水分解物と有機変性アルコキシシランの加水分解物の重量比は６：４であった。
以下、高屈折率層用塗料として塗料Ａ２を用いた以外は実施例１と同様にして、反射防止膜付き透明基材を作製した。
【００６４】
「実施例３」
ワイヤーバーの番手を上げて、バーコート法により、高屈折率易接着層付きＰＥＴフィルムの一主面に塗料Ａ１を塗工し、オーブン（乾燥機）により１３０℃にて１分乾燥させ、厚み２５０ｎｍの透明な高屈折率層を形成した。
以下、実施例１と同様にして、反射防止膜付き透明基材を作製した。
【００６５】
「実施例４」
実施例１において、有機変性アルコキシシランαを、有機変性アルコキシシランβに変更し、高屈折率用塗料としてＡ３を調製した。
得られた塗料Ａ３の固形分中のアルコキシシランの加水分解物と有機変性アルコキシシランの加水分解物の重量比は６：４であった。
以下、高屈折率層用塗料として塗料Ａ３を用いた以外は実施例１と同様にして、反射防止膜付き透明基材を作製した。
【００６６】
「実施例５」
実施例１において、有機変性アルコキシシランαを、有機変性アルコキシシランγに変更し、高屈折率用塗料としてＡ４を調製した。
得られた塗料Ａ４の固形分中のアルコキシシランの加水分解物と有機変性アルコキシシランの加水分解物の重量比は６：４であった。
以下、高屈折率層用塗料として塗料Ａ４を用いた以外は実施例１と同様にして、反射防止膜付き透明基材を作製した。
【００６７】
「比較例１」
２０％ジルコニア分散液（住友大阪セメント製）２４．０ｇ、イソプロピルアルコール５３．０ｇ、ジアセトンアルコール１０．０ｇ、アルコキシシランの加水分解物１３．５ｇ、有機変性アルコキシシランの加水分解物α１．５ｇを配合し、攪拌混合して塗料Ａ５を調製した。
得られた塗料Ａ５の固形分中のアルコキシシランの加水分解物と有機変性アルコキシシランの加水分解物の重量比は９：１であった。
以下、高屈折率層用塗料として塗料Ａ５を用いた以外は実施例１と同様にして、反射防止膜付き透明基材を作製した。
【００６８】
「比較例２」
２０％ジルコニア分散液（住友大阪セメント製）２４．０ｇ、イソプロピルアルコール５３．０ｇ、ジアセトンアルコール１０．０ｇ、アルコキシシランの加水分解物１．５ｇ、有機変性アルコキシシランの加水分解物α１３．５ｇを配合し、攪拌混合して塗料Ａ６を調製した。
得られた塗料Ａ６の固形分中のアルコキシシランの加水分解物と有機変性アルコキシシランの加水分解物の重量比は１：９であった。
以下、高屈折率層用塗料として塗料Ａ６を用いた以外は実施例１と同様にして、反射防止膜付き透明基材を作製した。
【００６９】
「比較例３」
ワイヤーバーの番手を下げて、バーコート法により、高屈折率易接着層付きＰＥＴフィルムの一主面に塗料Ａ１を塗工し、オーブン（乾燥機）により１３０℃にて１分乾燥させ、厚み４０ｎｍの透明な高屈折率層を形成した。
以下、実施例１と同様にして、反射防止膜付き透明基材を作製した。
【００７０】
「比較例４」
ワイヤーバーの番手を上げて、バーコート法により、高屈折率易接着層付きＰＥＴフィルムの一主面に塗料Ａ１を塗工し、オーブン（乾燥機）により１３０℃にて１分乾燥させ、厚み３００ｎｍの透明な高屈折率層を形成した。
以下、実施例１と同様にして、反射防止膜付き透明基材を作製した。
【００７１】
「評価」
以上により得られた実施例１〜５および比較例１〜４それぞれの反射防止膜付き透明基材のヘイズ（曇価）、表面抵抗値、可視光反射率、耐摩耗性、耐薬品性の各評価項目について、次の方法を用いて評価した。
【００７２】
（１）ヘイズ（曇価）
日本工業規格ＪＩＳ  Ｋ  ７１０５「プラスチックの光学的特性試験方法」に準拠して、反射防止膜付き透明基材のヘイズ値を測定した。
（２）表面抵抗
日本工業規格ＪＩＳ  Ｋ  ６９１１「熱硬化性プラスチック一般試験方法」に準拠して、反射防止膜付き透明基材の表面抵抗値を測定した。
（３）可視光反射率
紫外・可視光分光光度計Ｕ−４１００（日立社製）を用いて、反射防止膜付き透明基材の１０°正反射率を測定し、この測定値に比視感度値を乗じて反射防止膜付き透明基材の可視光反射率を算出した。
【００７３】
（４）耐摩耗性
ラビングテスター（大平理化社製）を用いて、＃００００のスチールウールに、２．５Ｎ／ｃｍ２の荷重を負荷しながら、反射防止膜付き透明基材の表面（低屈折率層）上を３０回往復させ、その後、防眩部材の表面を目視により観察し、評価した。
反射防止膜付き透明基材の表面にできた傷が１０本以下のものを「○」、反射防止膜付き透明基材の表面にできた傷が１０本以上、かつ、低屈折率層が剥離していないものを「△」、低屈折率層が完全に剥離したものを「×」とした。
（５）耐薬品性
反射防止膜付き透明基材の面上に家庭用アルカリ洗剤マジックリン（花王社製）に浸した布を４５分間静置した後、その部分を、エタノールを染み込ませた布によって、反射防止膜付き透明基材の用面を荷重２ｋｇで３０回擦り、その時の外観の変化を目視により観察した。
高屈折率層と透明導電層との間および透明導電層と低屈折率層との間で剥離しなかった場合を「○」、高屈折率層と透明導電層との間および／または透明導電層と低屈折率層との間で剥離した場合を「×」とした。
【００７４】
実施例１〜５および比較例１〜４の反射防止膜付き透明基材の評価結果を表１に示す。
【００７５】
【表１】
2008185956.tif 000003
【００７６】
実施例１〜５では、アルコキシシランの加水分解物と有機変性アルコキシシランの加水分解物を含有する高屈折率層用塗料および透明導電層用塗料を用いたので、高屈折率層と透明導電層との間および透明導電層と低屈折率層との間にて剥離が無く、厚みが十分に薄く、従来よりも視感反射率が低く、帯電防止性にも優れる反射防止膜を得ることができた。
比較例１では、塗料Ａ３の固形分中のアルコキシシランの加水分解物と有機変性アルコキシシランの加水分解物の重量比を９：１としたので、耐薬品性に劣ることが分かった。
比較例２では、塗料Ａ４の固形分中のアルコキシシランの加水分解物と有機変性アルコキシシランの加水分解物の重量比を１：９としたので、耐摩耗性および耐薬品性に劣ることが分かった。
比較例３では、高屈折率層の厚みを４０ｎｍとしたので、耐摩耗性および耐薬品性に劣ることが分かった。
比較例４では、高屈折率層の厚みを３００ｎｍとしたので、得られた反射防止膜は、ヘイズ値および視感反射率が高く、透明性および反射防止性に劣ることが分かった。
【産業上の利用可能性】
【００７７】
本発明の反射防止膜は、高屈折率層、透明導電層および低屈折率層を順次積層してなる反射防止膜であって、前記高屈折率層は高屈折率無機微粒子とバインダーを主成分としてなり、前記バインダーはビニル基、エポキシ基、アクリロキシ基、メタクリロキシ基、イソシアネート基の群から選択される１種または２種以上の有機官能基を有し、前記透明導電層は１種または２種以上の金属微粒子を含有してなるので、本発明の反射防止膜を備えた反射防止膜付き透明基材は、反射防止膜の厚みを従来よりも少なくしたにもかかわらず、層間の密着性に優れ、かつ、耐擦傷性、耐汚染性に優れていると共に反射ムラが生じることなく、外観が良好であることから、液晶ディスプレイ（ＬＣＤ）などの表示装置に適用可能であることはもちろんのこと、屋外表示板などの建材にも適用可能であり、その効果は大である。
【図面の簡単な説明】
【００７８】
【図１】本発明の反射防止膜付き透明基材の一実施形態を示す概略断面図である。
【符号の説明】
【００７９】
１  透明基材
２  高屈折率層
３  透明導電層
４  低屈折率層
５  反射防止膜
１０  反射防止膜付き透明基材
【図１】
2008185956.tif 000004